(57)【特許請求の範囲】
【請求項１】
半導体基板上に設けられた第１の絶縁膜と、
前記第１の絶縁膜上に互いに隣接して設けられた複数のヒューズ素子と、
前記ヒューズ素子の少なくとも側面を覆う保護絶縁膜と、
前記ヒューズ素子及び前記保護絶縁膜を覆うＢＰＳＧ膜またはＰＳＧ膜からなる第２の絶縁膜とを備え、
前記保護絶縁膜の機械的強度が前記第２の絶縁膜より高く、
前記保護絶縁膜が前記ヒューズ素子の前記側面を覆う第１の部分と、前記ヒューズ素子の上面を覆う第２の部分とを有することを特徴とする半導体装置。
【請求項２】
前記保護絶縁膜の前記第１の部分の厚さが前記第２の部分の厚さよりも厚いことを特徴とする請求項１に記載の半導体装置。
【請求項３】
前記保護絶縁膜の前記第２の部分の厚さが１００ｎｍ以下であることを特徴とする請求項１または２に記載の半導体装置。
【請求項４】
前記保護絶縁膜がシリコン窒化膜またはシリコン酸窒化膜であることを特徴とする請求項１乃至３のいずれか一項に記載の半導体装置。
【請求項５】
前記ヒューズ素子がポリシリコン膜、高融点金属膜、またはポリシリコン膜上にチタンシリサイド膜、タングステンシリサイド膜、及びコバルトシリサイド膜のいずれかが積層された膜で構成されていることを特徴とする請求項１乃至４のいずれか一項に記載の半導体装置。
【発明の詳細な説明】
【技術分野】
【０００１】
本発明は半導体装置に関し、特にレーザー照射でブローさせるヒューズ素子を有する半導体装置に関する。
【背景技術】
【０００２】
一般に、半導体装置の抵抗値の調整や冗長回路の設定にヒューズ素子が広く使われている。ヒューズ素子を切断することで導通状態から非導通状態に変化させ、トリミング回路に所望の情報を記憶させる。ヒューズ素子の切断には、レーザー照射でヒューズ素子をブローさせる方法や、大電流を流して溶断させる方法などが用いられる。
【０００３】
レーザー照射でブローさせるヒューズ素子は、ポリシリコンなどの導電体で構成され、シリコン酸化膜などの絶縁膜により被覆された状態で、該絶縁膜を介してレーザーが照射されることにより切断される（例えば、特許文献１参照）。
【先行技術文献】
【特許文献】
【０００４】
【特許文献１】特開２０００−４０３８８号公報
【発明の概要】
【発明が解決しようとする課題】
【０００５】
近年、半導体装置の小型化に伴い、ヒューズ素子にも小型化が求められており、特に複数の隣接するヒューズ素子の間隔を狭くする必要が生じている。
図７に、従来の小型化された半導体装置４００の構成を示す。図７（ａ）は、半導体装置４００において複数のヒューズ素子が形成された領域の平面図であり、図７（ｂ）は、図７（ａ）におけるＢ−Ｂ線に沿った断面図である。
【０００６】
図７に示すように、従来の半導体装置４００は、半導体基板４１上に形成された絶縁膜４２の上に、近接して配置された複数のポリシリコン等の導電体からなるヒューズ素子４３（４３ａ，４３ｂ，４３ｃ）を備えている。さらに、複数のヒューズ素子４３を覆う絶縁膜４５が設けられ、絶縁膜４５には、レーザー照射用にヒューズ開口部４６が形成されている。
【０００７】
図８は、図７の半導体装置４００において、ヒューズ素子４３を切断した場合に生じる問題の一例を説明するための図であり、図８（ａ）は、図７（ａ）に対応する平面図、図８（ｂ）は、図８（ａ）におけるＢ−Ｂ線に沿った断面図、図８（ｃ）は、図８（ａ）におけるＣ−Ｃ線に沿った断面図である。
図８は、図示された３つのヒューズ素子４３のうち、左側と中央のヒューズ素子４３ａ及び４３ｂを切断した状態を示している。
【０００８】
図８に示すように、近接して配置されたヒューズ素子４３ａ及び４３ｂそれぞれにレーザーを照射すると、ヒューズ素子４３ａ及び４３ｂのレーザーが照射された部分の導電体が溶融、気化して蒸気圧が上がり、被覆していた絶縁膜４５ごと爆発してヒューズ素子４３ａ及び４３ｂはそれぞれ非導通状態となる。
【０００９】
しかしながら、隣接するヒューズ素子４３の間隔が狭いことから、レーザー照射により形成されたヒューズブロー痕４７は、隣り合うヒューズブロー痕４７同士で繋がった状態となる。
【００１０】
このとき、溶融、気化した導電体が遠くまで吹き飛ばず、図８（ａ）及び（ｃ）に示すように、ヒューズブロー痕４７の内側面に再付着し、再付着層４８が形成されてしまう場合がある。すなわち、気化した導電体の再付着により、切断された隣接するヒューズ素子４３同士が電気的に短絡してしまうという問題が生じる。
【００１１】
これは、以下の理由による。
半導体装置４００では、外部から浸入する水分によってヒューズ素子４３や配線（図示せず）等が腐食することを防ぐために、絶縁膜４５として耐湿性の高いＢＰＳＧ膜またはＰＳＧ膜を用いている。しかしながら、ＢＰＳＧ膜及びＰＳＧ膜は、いずれも耐湿性においては優れているものの、機械的強度が低い。
【００１２】
絶縁膜４５の機械的強度が低いと、レーザー照射時の導電体の蒸気圧が十分に上がらない状態で爆発が起きるため、導電体が遠くまで吹き飛ばず、溶融、気化した導電体のヒューズブロー痕４７内への再付着が起きやすい。上述のとおり、小型化のため隣接するヒューズ素子４３の間隔が狭くなっているため、隣り合うヒューズブロー痕４７同士が繋がった状態であることから、図８（ａ）に示すように、再付着層４８は、切断されたヒューズ素子４３ａと４３ｂとを接続するように形成されてしまい、その結果、ヒューズ素子４３ａと４３ｂとが短絡してしまうこととなる。
【００１３】
図９は、図７の半導体装置４００において、ヒューズ素子４３を切断した場合に生じる問題の別の例を説明するための図であり、図９（ａ）は、図７（ａ）に対応する平面図、図９（ｂ）は、図９（ａ）におけるＢ−Ｂ線に沿った断面図である。
図９は、図示された３つのヒューズ素子４３のうち、中央のヒューズ素子４３ｂを切断した状態を示している。
【００１４】
図９に示すように、ヒューズ素子４３ｂにレーザーを照射して、ヒューズ素子４３ｂをブローさせると、ヒューズブロー痕４７内に、隣接するヒューズ素子４３（本例ではヒューズ素子４３ｃ）の一部が露出してしまう場合がある。
【００１５】
すなわち、上述のとおり、絶縁膜４５の機械的強度が低いことから、ヒューズブロー痕４７がヒューズ素子４３ｂに隣接するヒューズ素子４３ｃの上まで広がってしまい、ヒューズ素子４３ｃに露出部ＥＸＰが形成される。このようにヒューズ素子４３ｃが露出してしまうと、水分によってヒューズ素子４３ｃが腐食したり、露出部ＥＸＰから酸化が進んでいきヒューズ素子４３ｃが断線したりする等の問題につながる。
図８及び図９に示すような問題は、隣接するヒューズ素子の間隔が５μｍ以下と狭くなってくると特に発生しやすくなる。
【００１６】
本発明は、上記のような問題を解決するためになされたものであり、ヒューズ素子の耐湿性を維持しつつ、隣接するヒューズ素子の間隔が狭い場合でも、レーザー照射によりヒューズ素子を切断した際に、ヒューズ素子を構成する導電体の再付着や、ヒューズ素子の断線等を防止することが可能な半導体装置を提供することを目的としている。
【課題を解決するための手段】
【００１７】
本発明の半導体装置は、半導体基板上に設けられた第１の絶縁膜と、前記第１の絶縁膜上に互いに隣接して設けられた複数のヒューズ素子と、前記ヒューズ素子の少なくとも側面を覆う保護絶縁膜と、前記ヒューズ素子及び前記保護絶縁膜を覆うＢＰＳＧ膜またはＰＳＧ膜からなる第２の絶縁膜とを備え、前記保護絶縁膜の機械的強度が前記第２の絶縁膜より高いことを特徴とする。
【発明の効果】
【００１８】
本発明によれば、第２の絶縁膜よりも機械的強度の高い保護絶縁膜がヒューズ素子の少なくとも側面を覆っていることから、レーザー照射時にヒューズ素子のレーザーが照射された部分の導電体の蒸気圧が高くなった状態で爆発が起きる。したがって、従来の半導体装置４００よりも大きな力で爆発が起きることから、溶融、気化した導電体が遠くまで吹き飛び、爆発により形成されるブロー痕内への再付着が起き難くなるという効果を奏する。
【００１９】
また、ヒューズ素子側面を覆う保護絶縁膜の存在により、当該爆発の力は水平方向に広がり難くなるため、レーザー照射されたヒューズ素子に隣接するヒューズ素子上までヒューズブロー痕が広がることが抑制され、よって、隣接するヒューズ素子が露出することを防止することが可能となる。
【図面の簡単な説明】
【００２０】
【図１】第１の実施形態による半導体装置１００の構造を説明するための図であり、図１（ａ）は、半導体装置１００において複数のヒューズ素子が形成された領域の平面図、図１（ｂ）は、図１（ａ）におけるＢ−Ｂ線に沿った断面図である。
【図２】図１の半導体装置１００におけるヒューズ素子のブロー後の状態を説明するための図であり、図２（ａ）は、図１（ａ）に対応する平面図、図２（ｂ）は、図２（ａ）におけるＢ−Ｂ線に沿った断面図である。
【図３】第２の実施形態による半導体装置２００の構造を説明するための図であり、図３（ａ）は、半導体装置２００において複数のヒューズ素子が形成された領域の平面図、図３（ｂ）は、図３（ａ）におけるＢ−Ｂ線に沿った断面図である。
【図４】図３の半導体装置２００におけるヒューズ素子のブロー後の状態を説明するための図であり、図４（ａ）は、図３（ａ）に対応する平面図、図４（ｂ）は、図４（ａ）におけるＢ−Ｂ線に沿った断面図である。
【図５】第３の実施形態による半導体装置３００の構造を説明するための図であり、図５（ａ）は、半導体装置３００において複数のヒューズ素子が形成された領域の平面図、図５（ｂ）は、図５（ａ）におけるＢ−Ｂ線に沿った断面図である。
【図６】図５の半導体装置３００におけるヒューズ素子のブロー後の状態を説明するための図であり、図６（ａ）は、図５（ａ）に対応する平面図、図６（ｂ）は、図６（ａ）におけるＢ−Ｂ線に沿った断面図である。
【図７】従来の半導体装置４００の構造を説明するための図であり、図７（ａ）は、半導体装置４００において複数のヒューズ素子が形成された領域の平面図、図７（ｂ）は、図７（ａ）におけるＢ−Ｂ線に沿った断面図である。
【図８】従来の半導体装置４００におけるヒューズ素子のブロー後の問題を説明するための図であり、図８（ａ）は、図７（ａ）に対応する平面図、図８（ｂ）は、図８（ａ）におけるＢ−Ｂ線に沿った断面図、図８（ｃ）は、図８（ａ）におけるＣ−Ｃ線に沿った断面図である。
【図９】従来の半導体装置４００におけるヒューズ素子のブロー後の別の問題を説明するための図であり、図９（ａ）は、図７（ａ）に対応する平面図、図９（ｂ）は、図９（ａ）におけるＢ−Ｂ線に沿った断面図である。
【発明を実施するための形態】
【００２１】
以下、本発明の実施形態について、図面を参照して説明する。
［第１の実施形態］
図１は、第１の実施形態による半導体装置１００の構造を説明するための図であり、図１（ａ）は、半導体装置１００において複数のヒューズ素子が形成された領域の平面図、図１（ｂ）は、図１（ａ）におけるＢ−Ｂ線に沿った断面図である。
【００２２】
図１に示すように、本実施形態による半導体装置１００においては、半導体基板１１上に絶縁膜１２が設けられ、その上に、ポリシリコン膜等の導電体からなる複数のヒューズ素子１３（１３ａ，１３ｂ，１３ｃ）が互いに隣接して配置されている。さらに、複数のヒューズ素子１３の側面、上面、及び絶縁膜１２の上面を覆う保護絶縁膜１４が設けられている。保護絶縁膜１４の上には絶縁膜１５が設けられ、絶縁膜１５には、レーザー照射用のヒューズ開口部１６が形成されている。
【００２３】
絶縁膜１５は、ヒューズ素子１３や図示しない領域に形成された配線等が外部から浸入する水分によって腐食（酸化等）されることを防止するために、水分を通しにくい、すなわち、耐湿性の高い膜であるＢＰＳＧ膜またはＰＳＧ膜で構成されている。
【００２４】
保護絶縁膜１４は、機械的強度が絶縁膜１５よりも高い絶縁膜からなり、例えば、シリコン窒化膜またはシリコン酸窒化膜を用いることができる。いずれの膜も通常の半導体製造プロセスに容易に導入可能である。
【００２５】
機械的強度を表す指標は多数あるが、例えばＢＰＳＧ膜またはＰＳＧ膜を含む石英（ＳｉＯ２）の曲げ強度は約１５０ＭＰａであるのに対し、シリコン窒化膜を含む窒化珪素は６００〜１０００ＭＰａであり、窒化珪素の曲げ強度はＳｉＯ２より高い。
【００２６】
上記のように構成された半導体装置１００において、図１に示された３つのヒューズ素子１３のうち、近接して配置されたヒューズ素子１３ａ及び１３ｂそれぞれにレーザーを照射すると、ヒューズ素子１３ａ及び１３ｂのレーザーが照射された部分の導電体が溶融、気化して蒸気圧が上がる。このとき、ヒューズ素子１３の側面及び上面は絶縁膜１５よりも機械的強度の高い保護絶縁膜１４で覆われているため、導電体が溶融、気化しても、すぐには爆発しない。すなわち、保護絶縁膜１４を破壊できる程度にレーザー照射部の蒸気圧が十分に高くなってはじめて、保護絶縁膜１４とその上の絶縁膜１５ごと爆発し、ヒューズ素子１３ａ及び１３ｂがそれぞれ非導通状態となる。
【００２７】
このようにしてヒューズ素子１３ａ及び１３ｂが切断された状態を図２に示す。図２（ａ）は、図１（ａ）に対応する平面図、図２（ｂ）は、図２（ａ）におけるＢ−Ｂ線に沿った断面図である。
【００２８】
図２に示すように、ヒューズ素子１３ａ及び１３ｂの切断部の周囲には、それぞれヒューズブロー痕１７が形成されるが、ヒューズブロー痕１７内に再付着層は形成されない。したがって、図８に示した従来の半導体装置４００のように切断されたヒューズ素子１３ａと１３ｂとが短絡することが防止される。これは、上述のとおり、ヒューズ素子１３の側面及び上面が保護絶縁膜１４で覆われていることにより、レーザー照射された導電体の蒸気圧が十分に高まってから爆発が起きることにより、溶融、気化した導電体を遠くまで飛散させることができるからである。
【００２９】
また、ヒューズ素子１３の側面が機械的強度の高い保護絶縁膜１４で支持されているため、爆発の力は水平方向に広がり難くなり、レーザー照射されたヒューズ素子に隣接するヒューズ素子上までブロー痕が広がることが抑制される。これにより、隣接するヒューズ素子（例えば、ヒューズ素子１３ｃ）が露出し、ダメージを受けることを防止することが可能となる。
【００３０】
本実施形態において、ヒューズ素子１３の上面における保護絶縁膜１４の膜厚は、厚くし過ぎると通常のレーザー照射条件でブローすることが困難となるため、１００ｎｍ以下であることが望ましい。下限は保護絶縁膜１４が安定して形成できるように１０ｎｍ以上とするのが良い。
【００３１】
保護絶縁膜１４は、絶縁膜１２上にヒューズ素子１３を形成した後、例えば、プラズマＣＶＤ法により、ヒューズ素子１３の上面、側面、及び絶縁膜１２の上面に一体の膜として形成される。したがって、本実施形態では、ヒューズ素子の側面の保護絶縁膜１４の膜厚は、ヒューズ素子１３の上面の保護絶縁膜１４の膜厚と同等の厚さに制限される。
そこで、以下に、第２の実施形態として、ヒューズ素子１３の側面をより強固に支持する構成につき説明する。
【００３２】
［第２の実施形態］
図３は、第２の実施形態による半導体装置２００の構造を説明するための図であり、図３（ａ）は、半導体装置２００において複数のヒューズ素子が形成された領域の平面図、図３（ｂ）は、図３（ａ）におけるＢ−Ｂ線に沿った断面図である。
【００３３】
本実施形態の半導体装置２００では、図１に示す第１の実施形態の半導体装置１００における保護絶縁膜１４に代えて、各ヒューズ素子１３の両側面に保護絶縁膜２４がそれぞれ形成されている。保護絶縁膜２４は、保護絶縁膜１４と同様、機械的強度が絶縁膜１５よりも高い絶縁膜からなり、例えば、シリコン窒化膜またはシリコン酸窒化膜を用いることができる。
その他の構成については、図１の半導体装置１００と同一であるため、同一の構成要素には同一の符号を付し、重複する説明は適宜省略する。
【００３４】
保護絶縁膜２４は、第１の実施形態と異なり、ヒューズ素子１３の上面と絶縁膜１２の上面には形成されていない。保護絶縁膜２４は、半導体装置１００における保護絶縁膜１４よりも厚く形成されている。これにより、半導体装置１００における保護絶縁膜１４よりも、ヒューズ素子１３の側面がより強固に支持される。
【００３５】
半導体装置２００において、レーザー照射により、ヒューズ素子１３ａ及び１３ｂが切断された状態を図４に示す。図４（ａ）は、図３（ａ）に対応する平面図、図４（ｂ）は、図４（ａ）におけるＢ−Ｂ線に沿った断面図である。
【００３６】
上述のとおり、本実施形態では、保護絶縁膜２４が厚く形成されているため、図４に示すように、ヒューズブロー痕２７は、水平方向の広がりが図２に示すヒューズブロー痕１７よりも狭くなる。すなわち、レーザーの照射による爆発の力が水平方向に広がって、隣接するヒューズ素子上までブロー痕が広がることを第１の実施形態よりもより確実に抑えることが可能となる。
【００３７】
保護絶縁膜２４の厚さは、厚ければ厚いほど所期の効果が高くなるため、隣り合う保護絶縁膜２４同士が接する厚さとするのが最も好ましい。
保護絶縁膜２４は、絶縁膜１２上にヒューズ素子１３を形成した後、例えば、プラズマＣＶＤ法により、ヒューズ素子１３の上面及び側面を含む全面に保護絶縁膜２４を構成するシリコン窒化膜等の絶縁膜を形成した後、ヒューズ素子１３の上面が露出するまでエッチバックを行い、ヒューズ素子１３の側面に絶縁膜を残すことにより形成される。
【００３８】
したがって、半導体装置１００において保護絶縁膜１４を形成するよりも、エッチバックの工程を追加する必要が生じる。しかしながら、保護絶縁膜２４が厚いことにより、隣接ヒューズ素子へのダメージ防止効果を第１の実施形態の半導体装置１００よりも高めることができる。
【００３９】
また、ヒューズ素子１３の上面に保護絶縁膜が設けられていないため、レーザー照射部の蒸気圧が半導体装置１００に比べると多少低い状態で爆発することとなるが、ヒューズ素子１３の側面上に保護絶縁膜２４が設けられていることにより、従来の半導体装置４００と比べて、レーザー照射部の蒸気圧を高めた状態で爆発させることができ、よって、溶融、気化した導電体がヒューズブロー痕２７内に再付着することも抑制できる。
【００４０】
［第３の実施形態］
図５は、第３の実施形態による半導体装置３００の構造を説明するための図であり、図５（ａ）は、半導体装置３００において複数のヒューズ素子が形成された領域の平面図、図５（ｂ）は、図５（ａ）におけるＢ−Ｂ線に沿った断面図である。
【００４１】
本実施形態の半導体装置３００では、図１に示す第１の実施形態の半導体装置１００における保護絶縁膜１４に代えて、保護絶縁膜３４が形成されている。保護絶縁膜３４は、保護絶縁膜１４と同様、機械的強度が絶縁膜１５よりも高い絶縁膜からなり、例えば、シリコン窒化膜またはシリコン酸窒化膜を用いることができる。
その他の構成については、図１の半導体装置１００と同一であるため、同一の構成要素には同一の符号を付し、重複する説明は適宜省略する。
【００４２】
図５に示すように、保護絶縁膜３４は、複数のヒューズ素子１３の側面、上面、及び絶縁膜１２上面を覆って形成されている。
保護絶縁膜３４は、ヒューズ素子１３の側面に設けられた第１の部分３４ｓと、ヒューズ素子１３の上面に設けられた第２の部分３４ｔとを含んで構成されている。
【００４３】
そして、保護絶縁膜の第１の部分３４ｓの厚さは、第２の部分３４ｔの厚さよりも厚く形成されている。
また、保護絶縁膜３４の第１の部分３４ｓの膜厚は、上記第２の実施形態にて説明したとおり、厚ければ厚いほど良く、隣り合う第１の部分３４ｓ同士が接する厚さとするのが最も好ましい。
【００４４】
保護絶縁膜３４の第２の部分３４ｔの膜厚は、上記第１の実施形態にて説明したとおり、厚くし過ぎると通常のレーザー照射条件でブローすることが困難となるため、１００ｎｍ以下であることが好ましい。
【００４５】
保護絶縁膜３４は、まず、第２の実施形態における保護絶縁膜２４を形成するのと同様にして、ヒューズ素子１３の側面に保護絶縁膜３４を構成するシリコン窒化膜等の絶縁膜を残し、ヒューズ素子１３の上面を露出させ、その後、プラズマＣＶＤ法により、全面に保護絶縁膜３４の第２の部分３４ｔに必要な厚さの絶縁膜を形成することにより形成される。
【００４６】
上記のように構成された半導体装置３００において、レーザー照射により、ヒューズ素子１３ａ及び１３ｂが切断された状態を図６に示す。図６（ａ）は、図５（ａ）に対応する平面図、図６（ｂ）は、図６（ａ）におけるＢ−Ｂ線に沿った断面図である。
【００４７】
図６に示すように、ヒューズ素子１３ａ及び１３ｂの切断部の周囲には、それぞれヒューズブロー痕３７が形成されるが、ヒューズブロー痕３７内に再付着層は形成されない。したがって、切断されたヒューズ素子１３ａと１３ｂとが短絡することが防止される。これは、第１の実施形態の半導体装置１００と同様、ヒューズ素子１３の側面及び上面が保護絶縁膜３４で覆われていることにより、レーザー照射された導電体の蒸気圧が十分に高まってから爆発が起きることにより、溶融、気化した導電体を遠くまで飛散させることができるからである。
【００４８】
さらに、ヒューズブロー痕３７は、水平方向の広がりが図２に示すヒューズブロー痕１７よりも狭くなっている。すなわち、レーザーの照射による爆発の力が水平方向に広がって、隣接するヒューズ素子上までブロー痕が広がることを第１の実施形態よりも確実に抑えることが可能となる。
【００４９】
このように、本実施形態によれば、保護絶縁膜３４の第１の部分３４ｓを厚くすることにより、第１の実施形態よりもヒューズ素子１３の側面を強固に支持して、ヒューズブロー痕３７の水平方向の拡がりを抑制することができる。また、ヒューズ素子１３の上面にレーザー照射によりブローすることが可能な厚さの保護絶縁膜３４の第２の部分３４ｔを設けることにより、第１の実施形態と同様、レーザー照射時に、溶融、気化された導電体の蒸気圧が十分に高まってから爆発させることができる。
【００５０】
以上説明したとおり、本発明によれば、導電体の再付着による隣接ヒューズ素子間の短絡を防止し、またブローさせたヒューズ素子に隣接するヒューズ素子の損傷や断線を防止することができ、したがって、半導体装置の歩留りや信頼性を向上させることが可能となる。
【００５１】
以上、本発明の実施形態について説明したが、本発明は上記実施形態に限定されず、本発明の趣旨を逸脱しない範囲において種々の変更が可能であることは言うまでもない。
例えば、ヒューズ素子１３を構成する導電体として、上記各実施形態においては、ポリシリコン膜を用いる例を示したが、これに限らず、高融点金属膜や、ポリシリコン膜上にチタンシリサイド膜、タングステンシリサイド膜、及びコバルトシリサイド膜のいずれかが積層された膜等を用いることも可能である。
【符号の説明】
【００５２】
１１  半導体基板
１２，１５，４２，４５  絶縁膜
１３，４３  ヒューズ素子
１４，２４，３４  保護絶縁膜
１６，４６  ヒューズ開口部
１７，４７  ヒューズブロー痕
４８  再付着層
【図１】
0006618375.tif 000002
【図２】
0006618375.tif 000003
【図３】
0006618375.tif 000004
【図４】
0006618375.tif 000005
【図５】
0006618375.tif 000006
【図６】
0006618375.tif 000007
【図７】
0006618375.tif 000008
【図８】
0006618375.tif 000009
【図９】
0006618375.tif 000010